(57)【要約】本発明は、（ａ）ＳｉＯz（式中、０．０３≦ｚ≦２．０）および金属を含む層を仮焼することにより得られる層を含むプレートレット形状顔料、その製造方法、ならびにペイント、生地、インクジェット印刷、化粧品、塗装組成物、プラスチック、印刷インク、セラミックやガラスの艶出しでの、その使用に関する。前述の方法は、面平行度の度合いが高く、所定の厚さが平均厚さの±１０％、好ましくは±５％の範囲にあるプレートレット形状顔料を可能にする。【特許請求の範囲】
【請求項１】
（ａ）ＳｉＯz（式中、０．０３≦ｚ≦２．０）および金属を含む層を仮焼することにより得られる層を含む、粒子が通常、長さ２μm〜５mm、幅２μm〜２mm、厚さ２０nm〜１．５μm、長さ対厚さの比２：１以上であるプレートレット形状顔料。
【請求項２】
層（ａ）が顔料のコアを形成する、請求項１記載のプレートレット形状顔料。
【請求項３】
（ｂ１）ＳｉＯz層、
（ａ）ＳｉＯzおよび金属を含む層を仮焼することにより得られる層、および
（ｂ２）ＳｉＯz層
（式中、０．０３≦ｚ≦２．０）を含む、請求項１または請求項２記載のプレートレット形状顔料。
【請求項４】
（ｃ１）高屈折率金属酸化物、特にＴｉＯ2の層、
（ｂ１）場合により、ＳｉＯz層、
（ａ）ＳｉＯzおよび金属を含む層を仮焼することにより得られる層、
（ｂ２）場合により、ＳｉＯz層（式中、０．０３≦ｚ≦２．０）、および
（ｃ２）高屈折率金属酸化物、特にＴｉＯ2の層；または
（ｃ１）炭素層、
（ｂ１）ＳｉＯz層、
（ａ）ＳｉＯzおよび金属を含む層を仮焼することにより得られる層、
（ｂ２）ＳｉＯz層、（式中、０．０３≦ｚ≦２．０）、および
（ｃ２）炭素層；または
（ｃ１）炭化ケイ素（ＳｉＣ）を含む層、
（ｂ１）ＳｉＯz層、
（ａ）ＳｉＯzおよび金属を含む層を仮焼することにより得られる層、
（ｂ２）ＳｉＯz層、（式中、０．０３≦ｚ≦２．０）、および
（ｃ２）炭化ケイ素（ＳｉＣ）を含む層
を含む、請求項２または請求項３記載のプレートレット形状顔料。
【請求項５】
０．０３≦ｚ≦０．９５である、請求項１〜４のいずれか１項記載のプレートレット形状顔料。
【請求項６】
０．９５≦ｚ≦２．０、特に１．４０≦ｚ≦２．０、さらに特に２．０である、請求項１〜４のいずれか１項記載のプレートレット形状顔料。
【請求項７】
金属が、Ａｌ、Ｃｕ、Ｍｏ、Ｖ、Ａｇ、Ｃｒ、Ｚｒ、Ｎｂ、Ｎｉ、Ｆｅ、Ｃｏ、Ｔｉまたはこれらの合金、たとえばクロム−ニッケル、鉄−ニッケル、鉄−クロムおよびニッケル−コバルト、特にアルミニウムである、請求項１〜６のいずれか１項記載のプレートレット形状顔料。
【請求項８】
ａ）キャリヤ上に分離剤を蒸着し、
ｂ）次に、分離剤層上に金属とＳｉＯz（式中、０．０３≦ｚ≦２．０）を同時に蒸着し、
ｃ）溶剤中で分離剤を溶解し、
ｄ）溶剤から生成物を分離し、次いで
ｅ）生成物を仮焼すること
を含む、請求項１〜７のいずれか１項記載の顔料の製造方法。
【請求項９】
１．０≦ｚ≦１．８である、請求項８記載の方法。
【請求項１０】
工程ｂ）で、一方の蒸発器がＳｉおよびＳｉＯ2の混合物、ＳｉＯzまたはこれらの混合物（式中、１．０≦ｚ≦１．８）を含む装填材料を有し、他方の蒸発器が金属の装填材料を有する２個の別個の蒸発器によって、ＳｉＯz／金属層を蒸着する、請求項９記載の方法。
【請求項１１】
請求項８〜１０のいずれか１項記載の方法により得られる、プレートレット形状顔料。
【請求項１２】
請求項１〜７および１１のいずれか１項記載の顔料の、ペイント、生地、インクジェット印刷、化粧品、塗装組成物、プラスチック、印刷インクならびにセラミックおよびガラスの艶出しでの使用。
【発明の詳細な説明】
【技術分野】
【０００１】
本発明は、（ａ）ＳｉＯz（式中、０．０３≦ｚ≦２．０）および金属を含む層を仮焼することにより得られる層を含むプレートレット形状顔料、その製造方法、ならびにペイント、生地、インクジェット印刷、化粧品、塗装組成物、プラスチック、印刷インク、セラミックやガラスの艶出しでの、その使用に関する。前述の方法は、面平行度の度合いが高く、所定の厚さが平均厚さの±１０％、好ましくは±５％の範囲にあるプレートレット形状顔料を可能にする。
【０００２】
WO93/19131には、二酸化チタン、チタンの亜酸化物１種以上、およびチタン以外の金属または非金属の１種以上の酸化物を含有するプレートレット形状有色顔料であって、被覆層中の酸化チタンの濃度が、基材表面の近くで最大であり、顔料表面に向かって徐々に減少していく顔料が開示されている。
【０００３】
WO00/34395、WO00/69975およびWO02/31058には、明るい金属フレーク、ＳｉＯy1／Ａｌ／ＳｉＯy1（式中、ｙ１は約１〜２である）が記載されている。アルミニウム層の厚さは約４０nm以上であり、ＳｉＯy1層の厚さは１０nm以上である。
【０００４】
WO03/68868には、ＳｉＯyフレークの製造方法が記載されている。ＳｉＯyフレークを５００〜１５００℃、好ましくは５００〜１０００℃で、好ましくは酸素を除去した、炭素含有ガスで処理することができ、この時にＳｉＯyフレーク上にＳｉＣ層が形成する。あるいはまた、ＳｉＯyフレークを、酸素含有雰囲気中で加熱することにより、ＳｉＯ2フレークに転化することができる。このＳｉＯ2フレークを干渉顔料用基材として用いることができる。
【０００５】
PCT/EP03/09296には、ＴｉＯ2／ＳｉＯz（式中、０．０３≦ｚ≦２．０）を仮焼することにより得られる層を含むプレートレット形状顔料、ペイント、生地、インクジェット印刷、化粧品、塗装、プラスチック材料、印刷インク、セラミックおよびガラスの艶出し、ならびにセキュリティ印刷でのその使用が開示されている。
【０００６】
EP-A-803549には、（ａ）本質的に透明なまたは金属反射材料からなるコア、および（ｂ）本質的に、ケイ素に対する酸素のモル比が０．２５〜０．９５であるケイ素酸化物１種以上からなる被膜１層以上を含有する有色顔料が開示されている。
【０００７】
本発明は、（ａ）ＳｉＯz（式中、０．０３≦ｚ≦２．０）および金属を含む層を仮焼することにより得られる層を含む、粒子が通常、長さ２μm〜５mm、幅２μm〜２mm、厚さ２０nm〜１．５μm、長さ対厚さの比２：１以上であるプレートレット形状顔料に関する。
【０００８】
仮焼は、非酸化雰囲気中、６００℃より高い温度で行うのが好ましい。
【０００９】
プレートレット形状顔料の粒子は、通常、長さ２μm〜５mm、幅２μm〜２mm、厚さ２０nm〜１．５μm、長さ対厚さの比２：１以上、好ましくは６．５：１以上、特に５０：１〜５００：１である。粒子は実質的に平行な２面を有し、この間の距離がコアの最も短い軸である。顔料（フレーク）は均一な形状ではない。それでも、簡潔に説明するために、フレークは「直径」を有するものとして参照する。フレークは面平行度が高く、所定の厚さが平均厚さの±１０％、特に±５％の範囲にある。フレークは厚さ２０〜２０００nm、特に１００〜３５０nmである。本発明ではフレークの直径は、好ましくは約１〜６０μmの範囲、より好ましくは約５〜４０μmの範囲にある。したがって、本発明のフレークのアスペクト比は、好ましくは約１４〜４００の範囲にある。
【００１０】
プレートレット形状粒子は、
ａ）キャリヤ上に分離剤層を蒸着し、
ｂ）次に、分離剤層上に金属とＳｉＯz（式中、０．０３≦ｚ≦２．０）を同時に蒸着し、
ｃ）溶剤中で分離剤を溶解し、
ｄ）溶剤から生成物を分離し、次いで
ｅ）非酸化雰囲気中で生成物を仮焼すること
を含む方法によって製造することができる。
【００１１】
さらに、本発明はこの方法により得られるプレートレット形状粒子にも関する。
【００１２】
この新規な顔料は、特に、自動車の仕上げ塗装、工業用塗装組成物、プラスチック、印刷インクおよび化粧品配合物に用いることができる。
【００１３】
この顔料粒子は、長さおよび幅が５〜５０μm、特に５〜２５μm、厚さ６０nm〜１．０μmであるのが好ましい。
【００１４】
ＳｉＯz（式中、０．０３≦ｚ≦２．０）は、ケイ素に対する酸素のモル比が、平均で０．０３〜２．０であることを意味する。
【００１５】
したがって、ＳｉＯy（０．７０≦ｚ≦１．８０）は、ケイ素に対する酸素のモル比が、平均で０．７０〜１．８０であることを意味する。
【００１６】
本発明によれば、用語ＳｉＯzおよび金属を含む層は、ＳｉＯzのマトリックスおよびその中に埋め込まれた金属の複合層を意味するが、ＳｉＯzおよびＡｌの別個の層の多層構造、たとえばＳｉＯz／Ａｌ／ＳｉＯzを含まない。
【００１７】
層（ａ）の金属は、主に、仮焼工程でＳｉＯzと反応する任意の金属とすることができる。Ａｌ、Ｃｕ、Ｍｏ、Ｖ、Ａｇ、Ｃｒ、Ｚｒ、Ｎｂ、Ｎｉ、Ｆｅ、Ｃｏ、Ｔｉまたはこれらの合金、たとえばクロム−ニッケル、鉄−ニッケル、鉄−クロムおよびニッケル−コバルトが好ましく、Ａｌが最も好ましい。
【００１８】
本発明によれば、用語「アルミニウム」は、アルミニウムおよびアルミニウム合金を含む。アルミニウム合金は、たとえば、G. Wassermann in Ullmanns Enzyklopadie der Industriellen Chemie, 4. Auflage, Verlag Chemie, Weinheim, Band 7, S. 281 to 292に記載されている。特に好適なのは、WO00/12634の１０〜１２頁に記載されている耐食性アルミニウム合金であり、これはアルミニウムのほかに、ケイ素、マグネシウム、マンガン、銅、亜鉛、ニッケル、バナジウム、鉛、アンチモン、スズ、カドミウム、ビスマス、チタン、クロムおよび／または鉄を２０重量％未満、好ましくは１０重量％未満の量で含む。
【００１９】
混合層の厚さは、使用する金属に左右される。アルミニウムとＳｉＯz（ｚ＝０．０３〜２）の共昇華の場合、アルミニウムとＳｉＯzの混合層が干渉顔料のコアを形成し、この上に金属酸化物のさらなる層を付着する場合には、厚さは通常５〜１００nm、好ましくは３０〜６０nmである。
【００２０】
層（ａ）は、顔料のコアを形成するのが好ましい。さらなる層はコアの平行な１面だけの上に設けてもよい。しかし、さらなる層をコアまわりに対称に配列するのが好ましい。ＳｉＯz（式中、０．０３≦ｚ≦２．０）と金属、特にアルミニウムとを含む層を仮焼することにより得られる層だけからなるプレートレット形状構造は、干渉顔料用基材として特に適切であり、本発明の好適な実施態様（Ａ）となる。
【００２１】
本発明のさらなる対象は、インクジェット印刷（PCT/EP03/11189）、生地の染色（PCT/EP03/11188）、塗装、印刷インク、プラスチック、化粧品の顔料着色（PCT/EP03/09296）、セラミックおよびガラスの艶出し、ならびにセキュリティ印刷での、顔料の使用である。
【００２２】
好適な実施態様（Ｂ）では、プレートレット形状顔料は、
（ｂ１）ＳｉＯz層、
（ａ）ＳｉＯzおよび金属、特にアルミニウムを含む層を仮焼することにより得られる層、および
（ｂ２）ＳｉＯz層
（式中、０．０３≦ｚ≦２．０）を含む。
【００２３】
この実施態様では、層（ａ）は好ましくは顔料のコアを形成し、層（ｂ１）および（ｂ２）はコアの平行な面の上にだけ存在する。
【００２４】
ＳｉＯz層の厚さは、目的の色に左右されるが、通常１０〜１０００nmである。厚さが５００nmより厚いと艶消し色をもたらす。
【００２５】
本発明の好適な一実施態様では、干渉顔料は、本明細書では約１．６５より高い屈折率と定義される「高」屈折率材料と、場合により、本明細書では屈折率約１．６５以下と定義される「低」屈折率材料とを含む。使用することができる種々の（絶縁）材料は、無機材料、たとえば金属酸化物、金属亜酸化物、金属フッ化物、金属オキシハライド、金属硫化物、金属カルコゲニド、金属窒化物、金属オキシナイトライド、金属炭化物、これらの組合せなど、ならびに有機絶縁材料を含む。これらの材料は、入手が容易で、物理蒸着法もしくは化学蒸着法により、または湿式化学被覆法により簡単に付着される。
【００２６】
「高」屈折率な絶縁材料の例は、硫化亜鉛（ＺｎＳ）、酸化亜鉛（ＺｎＯ）、酸化ジルコニウム（ＺｒＯ2）、二酸化チタン（ＴｉＯ2）、炭素、酸化インジウム（Ｉｎ2Ｏ3）、インジウム酸化スズ（ＩＴＯ）、五酸化タンタル（Ｔａ2Ｏ5）、酸化クロム（Ｃｒ2Ｏ3）、酸化セリウム（ＣｅＯ2）、酸化イットリウム（Ｙ2Ｏ3）、酸化ユウロピウム（Ｅｕ2Ｏ3）、酸化鉄、たとえば酸化鉄（ＩＩ）／鉄（ＩＩＩ）（Ｆｅ3Ｏ4）、酸化鉄（ＩＩＩ）（Ｆｅ2Ｏ3）、窒化ハフニウム（ＨｆＮ）、炭化ハフニウム（ＨｆＣ）、酸化ハフニウム（ＨｆＯ2）、酸化ランタン（Ｌａ2Ｏ3）、酸化マグネシウム（ＭｇＯ）、酸化ネオジム（Ｎｄ2Ｏ3）、酸化プラセオジム（Ｐｒ6Ｏ11）、酸化サマリウム（Ｓｍ2Ｏ3）、三酸化アンチモン（Ｓｂ2Ｏ3）、一酸化ケイ素（ＳｉＯ）、三酸化セレン（Ｓｅ2Ｏ3）、酸化スズ（ＳｎＯ2）、三酸化タングステン（ＷＯ3）またはこれらの組合せである。絶縁材料は、金属酸化物が好ましい。金属酸化物は単独の酸化物または酸化物の混合物とすることができ、吸収特性のあるまたはない、たとえばＴｉＯ2、ＺｒＯ2、Ｆｅ2Ｏ3、Ｆｅ3Ｏ4、Ｃｒ2Ｏ3、チタン酸鉄、酸化鉄水和物、亜酸化チタンまたはＺｎＯであり、ＴｉＯ2が特に好ましい。
【００２７】
「高」屈折率な絶縁材料の層、特にＴｉＯ2層の上に、低屈折率の金属酸化物を付着することにより、色がより濃くより透明な顔料を得ることが可能である。使用することのできる適切な低屈折率絶縁材料の例として、二酸化ケイ素（ＳｉＯ2）、酸化アルミニウム（Ａｌ2Ｏ3）および金属フッ化物、たとえばフッ化マグネシウム（ＭｇＦ2）、フッ化アルミニウム（ＡｌＦ3）、フッ化セリウム（ＣｅＦ3）、フッ化ランタン（ＬａＦ3）、フッ化アルミニウムナトリウム（たとえばＮａ3ＡｌＦ6またはＮａ5Ａｌ3Ｆ14）、フッ化ネオジム（ＮｄＦ3）、フッ化サマリウム（ＳｍＦ3）、フッ化バリウム（ＢａＦ2）、フッ化カルシウム（ＣａＦ2）、フッ化リチウム（ＬｉＦ）、これらの組合せ、または屈折率約１．６５以下の他の任意の低屈折率材料が含まれるが、これらに限定されない。たとえば、ジエンまたはアルケン、たとえばアクリレート（たとえば、メタクリレート）、ペルフルオロアルケンのポリマー、ポリテトラフルオロエチレン（ＴＥＦＬＯＮ）、フッ素化エチレンプロピレン（ＦＥＰ）のポリマー、パリレン、ｐ−キシレン、これらの組合せなどを含む有機モノマーおよびポリマーを低屈折率材料として用いることができる。さらに、上述の材料は、蒸発、凝縮および架橋した透明なアクリレート層を含み、参照により本明細書に組み入れられるU.S. Pat. No. 5,877,895に記載されている方法により付着させることができる。ＳｉＯ2、Ａｌ2Ｏ3、ＡｌＯＯＨ、Ｂ2Ｏ3またはこれらの混合物が好ましい。ＳｉＯ2が最も好ましい。
【００２８】
実施態様（Ａ）または（Ｂ）に基づく特に好適な干渉顔料は、さらに、好ましくは顔料の表面全体にわたって、高屈折率金属酸化物、特にＴｉＯ2またはＦｅ2Ｏ3を、場合により高屈折率金属酸化物の層の上に、さらに低屈折率金属酸化物、特にＳｉＯ2を含む。
【００２９】
したがって本発明は、
（ｃ１）高屈折率金属酸化物、特にＴｉＯ2またはＦｅ2Ｏ3の層、
（ｂ１）場合により、ＳｉＯz層、
（ａ）ＳｉＯzおよび金属を含む層を仮焼することにより得られる層、
（ｂ２）場合により、ＳｉＯz層（式中、０．０３≦ｚ≦２．０）、および
（ｃ２）高屈折率金属酸化物、特にＴｉＯ2またはＦｅ2Ｏ3の層
を含むプレートレット形状顔料にも関する。
【００３０】
この実施態様では、層（ａ）は顔料のコアを形成するのが好ましく、（ｂ１）および（ｂ２）はコアの平行な面上にだけ存在するのが好ましい。高屈折率材料、特にＴｉＯ2の層（ｃ１）および（ｃ２）は、層（ｃ１）および（ｃ２）の上だけに存在してもよいが、顔料の表面全体の上に存在するのが好ましい。
【００３１】
高屈折率金属酸化物は、ＴｉＯ2、ＺｒＯ2、Ｆｅ2Ｏ3、Ｆｅ3Ｏ4、Ｃｒ2Ｏ3、ＺｎＯ、およびこれらの酸化物の混合物、ならびにチタン酸鉄、酸化鉄水和物、亜酸化チタン、ならびにこれらの化合物の混合物または混合相から選択するのが好ましく、特にＦｅ2Ｏ3およびＴｉＯ2である。低屈折率金属酸化物は、ＳｉＯ2、Ａｌ2Ｏ3、ＡｌＯＯＨ、Ｂ2Ｏ3およびこれらの混合物から選択するのが好ましく、場合により、アルカリ金属酸化物またはアルカリ土類金属酸化物がさらなる成分として存在することが可能である。
【００３２】
ＳｉＯzおよび金属、特にアルミニウムを含む層を仮焼することにより得られる層を含む、新規な顔料を用いて実現できる特性は、以下に示す通りである。
−改良された基材特性
−正確に制御することができる均一な基材厚さ、
−平滑で均一な基材表面、
−固有の色のない透明な基材、
−改良された光の反射および屈折、
−改良された色の濃さおよび色純度、
−新規な色変化効果
【００３３】
実施態様（Ａ）または（Ｂ）に基づくさらなる好適な干渉顔料は、たとえばクロム、ニッケル、銀、ビスマス、銅、スズおよびハステロイ（ニッケル基合金）から選択される金属または金属合金の層１層以上で、あるいは、たとえば、タングステン、モリブデン、セリウム、ランタンまたは希土類金属の金属硫化物で被覆することができる。
【００３４】
さらなる層が金属または金属合金の層である場合、コアの厚さは、使用する金属および目的の色に左右され、１０〜１０００nmとすることができ、好ましくは５００nm未満である。さらなる層は、湿式化学手段によりまたはＰＶＤ法もしくはＣＶＤ法により付着することができる。
【００３５】
実施態様（Ａ）または（Ｂ）に基づき、場合により、湿式化学手段により、記載した順序で、ＴｉＯ2（コア：ＳｉＯz／Ａｌ；層：ＴｉＯ2）、（ＳｎＯ2）ＴｉＯ2、Ｆｅ2Ｏ3、Ｆｅ2Ｏ3・ＴｉＯ2（コア：ＳｉＯz／Ａｌ；層：Ｆｅ2Ｏ3およびＴｉＯ2の混合層）、ＴｉＯ2／Ｆｅ2Ｏ3（コアＳｉＯz／Ａｌ；第一層：ＴｉＯ2；第二層：Ｆｅ2Ｏ3）、ＴｉＯ2／プルシアンブルー、ＴｉＯ2／Ｃｒ2Ｏ3、ＴｉＯ2／ＦｅＴｉＯ3、ＴｉＯ2／ＳｉＯ2／ＴｉＯ2、（ＳｎＯ2）ＴｉＯ2／ＳｉＯ2／ＴｉＯ2、ＴｉＯ2／ＳｉＯ2／ＴｉＯ2／ＳｉＯ2／ＴｉＯ2またはＴｉＯ2／ＳｉＯ2／Ｆｅ2Ｏ3で被覆された干渉顔料が特に好ましい。
【００３６】
ＴｉＯ2は場合により通常の方法：US-B-4 948 631（ＮＨ3、７５０〜８５０℃）、WO93/19131（Ｈ2、＞９００℃）またはDE-A-198 43 014（固体の還元剤、たとえばケイ素、＞６００℃）によって還元することができる。
【００３７】
金属酸化物層を、ＣＶＤ（化学蒸着、chemical vapour deposition）により、または湿式化学被覆により付着することができる。金属酸化物層は、水蒸気の存在下（比較的低分子量の金属酸化物、たとえば磁鉄鉱）、または酸素および適切な場合には水蒸気の存在下（たとえば、酸化ニッケルおよび酸化コバルト）、金属カルボニルを分解することにより得ることができる。金属酸化物層は、特に、金属カルボニル（たとえば、五カルボニル鉄、ヘキサカルボニルクロム；EP-A-45 851）の酸化気相分解によって、金属アルコラート（たとえば、チタンおよびジルコニウムテトラ−n−およびイソプロパノラート；DE-A-41 40 900）または金属ハロゲン化物（たとえば、四塩化チタン；EP-A-338 428）の気相加水分解によって、有機スズ化合物（特にアルキルスズ化合物、たとえばテトラブチルスズおよびテトラメチルスズ；DE-A-44 03 678）の酸化分解によって、またはEP-A-668 329に記載されている有機ケイ素化合物（特にジ−ｔ−ブトキシアセトキシシラン）の気相加水分解によって付着し、被覆作業を流動床反応器中で行うことができる（EP-A-045 851およびEP-A-106 235）。Ａｌ2Ｏ3層（Ｂ）は、アルミニウムで被覆した顔料を冷却する間、制御された酸化によって、さもなければ不活性ガス下で行うことにより、有利に得ることができる（DE-A-195 16 181）。
【００３８】
金属ジルコニウム、チタン、鉄および亜鉛の酸化物、これらの金属の酸化物水和物、チタン酸鉄、亜酸化チタンまたはこれらの混合物の層は、湿式化学法による沈殿により付着させるのが好ましく、適切な場合には、金属酸化物を還元することが可能である。湿式化学被覆の場合、真珠箔顔料の製造用に開発された湿式化学被覆法を使用することができる。これらは、たとえばDE-A-14 67 468、DE-A-19 59 988、DE-A-20 09 566、DE-A-22 14 545、DE-A-22 15 191、DE-A-22 44 298、DE-A-23 13 331、DE-A-25 22 572、DE-A-31 37 808、 DE-A-31 37 809、DE-A-31 51 343、DE-A-31 51 354、DE-A-31 51 355、DE-A-32 11 602およびDE-A-32 35 017、DE 195 99 88、WO 93/08237、WO 98/53001およびWO03/6558に記載されている。
【００３９】
高屈折率金属酸化物はＴｉＯ2が好ましく、低屈折率金属酸化物はＳｉＯ2が好ましい。ＴｉＯ2の層はルチルまたはアナターセ変性であることができるが、ルチル変性が好ましい。ＴｉＯ2層は、EP-A-735,114、DE-A-3433657、DE-A-4125134、EP-A-332071、EP-A-707,050またはWO93/19131に記載されているように、公知の手段、たとえばアンモニア、水素、炭化水素蒸気またはこれらの混合物、あるいは金属粉末により還元することもできる。
【００４０】
被覆するために、基材粒子を水またはＨＣｌに懸濁させ、そこに、二次的な沈殿を生ずることなく、金属酸化物または金属酸化物水和物が粒子上に直接沈殿するように選択した加水分解に適切なｐＨ値で、加水分解性金属塩を１種以上加える。ｐＨ値は、塩基の同時に計量供給により一定に保つことができる。次いで、顔料を分離し、洗浄し、乾燥し、場合により、仮焼し、仮焼温度は存在する特定の被膜について最適化することができる。必要ならば、個々の被膜を付着した後に、さらなる層を沈殿させるために再懸濁する前に、顔料を分離し、乾燥し、場合により、仮焼することができる。さらに、被覆は、流動床反応器中で気相被覆により行うこともでき、したがってそのために、たとえば、EP-A-0 045 851およびEP-A-0 106 235で提案されている真珠箔顔料の製造の方法を用いることができる。
【００４１】
多層顔料の場合、干渉色を特定の波長の増幅で測定し、多層顔料中の複数の層が同じ光学厚さを有する場合、層の数が増えただけ反射光の色はより強くより濃くなる。さらに、層厚さを適切に選択することにより、視角による色の特に大きな変化を実現することができる。本発明による顔料に望ましい明白な色フロップが形成する。したがって、個々の金属酸化物層の厚さは、その屈折率に関係なく、２０〜５００nm、好ましくは５０〜３００nmである。
【００４２】
二酸化チタン層の付着には、US-B-3 553 001に記載されている方法が好ましい。
【００４３】
被覆される材料の懸濁液にチタン塩水溶液をゆっくり加えるが、懸濁液を約５０〜１００℃、特に７０〜８０℃に加熱し、塩基、たとえばアンモニア水溶液またはアルカリ金属水酸化物の水溶液の同時計量添加により、実質的に一定のｐＨ値、約０．５〜５、特に約１．５〜２．５に保つ。沈殿したＴｉＯ2が望ましい層厚さに達したら、チタン塩溶液および塩基の添加を止める。滴定法とも呼ぶこの方法は、過剰のチタン塩を避ける事実により特徴づけられる。それは、単位時間当りの加水分解のための供給が、水和物ＴｉＯ2で均一に被覆するために必要な量だけであり、被覆される粒子の利用できる表面によって単位時間当り吸収できることにより達成される。したがって、水和物二酸化チタン粒子は、形成されず、被覆される表面上には沈殿しない。この方法によりアナターセ型ＴｉＯ2が得られる。ＴｉＯ2層を付着する前にＳｎＯ2を付着し、顔料を約７００〜９００℃で仮焼することによりルチル型ＴｉＯ2を得ることができる。粒子サイズ１〜５０nmのルチルタイプのナノＴｉＯ2を、塩酸を用いて温度０〜６０℃でＴｉＣｌ4を加水分解することによって、沈殿させることも可能である（文献：R.J. Nussbaumer, W. Caseri, T. Tervoort and P. Smith, Joumal of Nanoparticle Research 2002, 4, 319-323; Anpo et al. J. Phys. Chem. 1987, 91, 4305）。同様に、粒子サイズ１０〜４０nm（微結晶サイズ：＜１０nm）のアナターセタイプのナノＴｉＯ2を、Ｔｉ（ＯｉＰｒ）4（＝チタニウムテトライソプロポキシド）を、０〜５０℃で水を用いて加水分解しすることにより沈殿させることが可能であり、続いて形成されたイソプロパノールを、温度５０〜１００℃およびやや真空（圧力約２００torr）で分離する（文献：K.I. Gnanasekar et al. Journal of Materials Research 2002, 17(6), 1507-1512）。同様に、ＴｉＣｌ4から水酸化アンモニウムを用いて加水分解し、続いてＨ2Ｏ2を用いて酸化することにより生成したチタン酸溶液を、Ａｌ／ＳｉＯzフレークの水溶液に加えることができ、１００〜２５０℃で加熱することにより、この溶液から粒子サイズ約１０nmのアナターセタイプのナノＴｉＯ2粒子が自然に形成する（文献： H. Ichinose, M. Terasaki and H. Katsuki, Journal of the Ceramic Society of Japan, Int. Edition 1996, 104(8), 715-718）。 このような溶液および分散液は現在、市販もされている（Kon Corporation, 91-115 Miyano Yamauchi, Kishimagun Saga-prefecture, Japan 849−2305）。チタン、ジルコニウムまたは鉄で被覆されたＡｌ／ＳｉＯzフレークは、続いて公知の方法により有機または無機化合物で被覆することができる。
【００４４】
二酸化ケイ素層を付着するために、次の方法を用いることができる：約５０〜１００℃、特に７０〜８０℃に加熱した被覆される材料の懸濁液に、ソーダ水ガラス溶液を計量添加する。１０％塩酸の同時添加により、ｐＨ値を４〜１０、好ましくは６．５〜８．５に一定に保つ。水ガラス溶液を添加した後、さらに３０分攪拌を行う。
【００４５】
耐候安定性および光安定性を高めるために、用途の分野に左右されるが、多層フレークに表面処理を行うことができる。有用な表面処理は、たとえばDE-C-2215191、DE-A-3151354、DE-A-3235017、DE-A-3334598、DE-A-4030727、EP-A-649886、WO97/29059、WO99/57204およびUS-A-5,759,255に記載されている。前記表面処理は、顔料の取り扱い、特にその種々の用途媒体への組み込みを容易にすることもできる。
【００４６】
さらに、実施態様（Ａ）または（Ｂ）に基づく干渉顔料は、平行な１面上に、好ましくは平行な両面上に、半透明の金属薄層を有することができる。金属層は通常、厚さ５〜２５nm、特に５〜１５nmであり、たとえばＣｒ、Ｔｉ、Ｍｏ、Ｗ、Ａｌ、Ｃｕ、Ａｇ、ＡｕまたはＮｉからなる。
【００４７】
半透明の金属層はＰＶＤにより付着することができる。あるいはまた、金属層は湿式化学被覆によりまたは化学蒸着、たとえば、金属カルボニルの気相蒸着により得ることができる。金属化合物が存在する水性および／または有機溶剤含有媒体に基材を懸濁させ、還元剤を加えることにより、基材上に付着させる。金属化合物は、たとえば硝酸銀またはニッケルアセチルアセトナトである（WO03/37993）。
【００４８】
US-B-3,536,520によれば、塩化ニッケルを金属化合物として用いることができ、次亜リン酸塩を還元剤として用いることができる。EP-A-353544によれば、次の化合物：アルデヒド（ホルムアルデヒド、アセトアルデヒド、ベンズアルデヒド）、ケトン（アセトン）、カルボン酸およびこれらの塩（酒石酸、アスコルビン酸）、レダクトン（イソアスコルビン酸、トリオースレダクトン、レダクチン酸）、ならびに還元糖（グルコース）を湿式化学被覆用還元剤として用いることができる。
【００４９】
顔料の仮焼は、非酸化ガス雰囲気中で、適切な場合には酸素含有雰囲気中で顔料を仮焼することを含む。非酸化ガス雰囲気、たとえばＡｒおよび／またはＨｅ、好ましくはＡｒ中での顔料の仮焼は、６００℃より高い、好ましくは７００〜１１００℃の範囲の温度で、１０分より長く、好ましくは数時間、適切な場合には減圧下、好ましくは０．９３３３×１０5 N/m2（７００torr）未満で行う。仮焼は、高屈折率金属酸化物で被覆した後に行うことができるが、高屈折率金属酸化物で被覆する前に行うのが好ましい。
【００５０】
プレートレット形状材料は、２つだけのプロセスパラメータ：金属とＳｉＯzの混合層の真空被覆の厚さ、および混合層に埋め込まれた金属の比率を変えることにより、多数の区別可能で再現可能な変種を製造することができる。
【００５１】
混合層および分離剤層は蒸着により付着し、真空中で同時に蒸発することによって金属はＳｉＯzと混ざる。ＳｉＯzに対する金属、特にアルミニウムの比は、通常６０重量％未満、好ましくは５０重量％以下である。ＡｌおよびＳｉＯzが同時に蒸発する場合、仮焼によってアルミニウムが全てＡｌ3+に転化するのが好ましい。
【化１】
2006517988.tif 000002
【００５２】
非酸化雰囲気中で金属／ＳｉＯzを仮焼することにより、複合層が得られ、これにより屈折率の変化を起こすと考えられる。屈折率の変化はＳｉＯzによる金属の酸化に基づくと考えられる。たとえば、ＳｉＯおよびアルミニウムを６５０℃で加熱することにより、ＳｉおよびＡｌ2Ｏ3が形成され、ＳｉＯおよびチタンを９００℃で加熱することによりケイ化チタンが形成されることが公知である（New J. Chem., 2001, 25, 994-998）。
【００５３】
重なり合う領域に混合層を生成するように、蒸気ジェットが重なり合う２個の蒸発器により混合層を製造する場合、製造は特に簡単である。その代わりとして、２種の成分を同時にまたは交互に気化させる１個の蒸発器によって、蒸発を行うこともできる。
【００５４】
材料は、気化させる物質を真空中、１〜１０-3Paの圧力範囲で加熱し、気化させることによる蒸着法によって製造する。蒸気が冷たい基材表面上に凝縮して目的の薄層を形成する。蒸発は、通電により、直接加熱される金属コンテナ（タングステン、モリブデンまたはタンタルプレートのボート）中で、または電子ビームの衝突によるいずれかで行う。
【００５５】
スパッタリング法または陰極アトマイズの場合、キャリヤとプレートの形態の被覆材料（ターゲット）との間に、ガス放電（プラズマ）を点火する。被覆材料は、プラズマからの高エネルギーイオン、たとえばアルゴンイオンが衝突され、この結果、取り出され、アトマイズする。アトマイズされた被覆材料の原子または分子は、キャリヤ上に付着し、目的の薄層を形成する。
【００５６】
金属または合金は、スパッタリング法に特に適切である。これらは、特にいわゆるＤＣマグネトロン法で、高速でアトマイズすることができる。化合物、たとえば酸化物または亜酸化物または酸化物の混合物も、高周波スパッタリングを用いることによりアトマイズすることができる。層の化学組成は、被覆材料（ターゲット）の組成により左右されるが、プラズマを形成するガスへの添加による影響を受ける可能性もある。特に、酸化物または窒化物層は、ガス空間に酸素または窒素を加えることにより生成する（たとえば、US-A-5 440 446およびEP-A-0 733 919を参照）。
【００５７】
蒸発器として、抵抗加熱蒸発器、電子ビーム加熱蒸発器、誘導加熱蒸発器またはアーク作動蒸発器を使用するのが好ましい。
【００５８】
分離を簡単にするために、キャリヤ材料は平滑なまたは構造化された表面を有するべきである。特に適切なキャリヤ材料は、ポリイミドフィルムまたは金属箔またはこれらの材料の組み合わせであることが見出された。US-B-6 270 840に記載されているように、循環ベルトの形態であるキャリヤ材料が好ましく、そのため材料の連続製造を可能になる。
【００５９】
キャリヤ上に凝縮させる分離剤は、塗装、ポリマー、たとえばUS-B-6 398 999に記載されているような（熱可塑性）ポリマー、たとえばアクリルもしくはスチレンポリマーまたはこれらの混合物、有機溶剤または水に可溶性でかつ真空中で気化可能な有機物質、たとえばアントラセン、アントラキノン、アセトアミドフェノール、アセチルサリチル酸、ショウノウ酸無水物、ベンズイミダゾール、ベンゼン−１，２，４−トリカルボン酸、ビフェニル−２，２−ジカルボン酸、ビス（４−ヒドロキシフェニル）スルホン、ジヒドロキシアントラキノン、ヒダントイン、３−ヒドロキシ安息香酸、８−ヒドロキシキノリン−５−スルホン酸一水和物、４−ヒドロキシクマリン、７−ヒドロキシクマリン、３−ヒドロキシナフタレン−２−カルボン酸、イソフタル酸、４，４−メチレン−ビス−３−ヒドロキシナフタレン−２−カルボン酸、ナフタレン−１，８−ジカルボン酸無水物、フタルイミドおよびそのカリウム塩、フェノールフタレイン、フェノチアジン、サッカリンおよびその塩、テトラフェニルメタン、トリフェニレン、トリフェニルメタノール、またはこれらの物質２種以上の混合物とすることができる。分離剤は、真空中で気化可能な水溶性無機塩（たとえば、DE 198 44 357を参照）、たとえば塩化ナトリウム、塩化カリウム、塩化リチウム、フッ化ナトリウム、フッ化カリウム、フッ化リチウム、フッ化カルシウム、フッ化アルミニウムナトリウムまたは四ホウ酸二ナトリウムが好ましい。
【００６０】
以下、本発明の好適な実施態様を詳細に述べる。
【００６１】
本発明による方法の好適な実施態様では、次の
−分離剤層、および
−分離剤の上に配置された混合層（この層は、自由に選択可能なＳｉＯz比率とともに金属を含み、別の源からまたは同じ源から同時に蒸発させることにより導入される）
を、真空中、好ましくは１〜１０-3Paの圧力範囲で、ＰＶＤ法による熱蒸発により順々に付着する。
【００６２】
本発明による方法では、原則的に、仮焼の間に、混合層に存在するＳｉＯzと反応する任意の無機金属を用いることができる。ニッケル、鉄、コバルト、銀、クロム、ジルコニウム、ニオブ、モリブデン、バナジウム、チタンまたはこれらの合金、たとえばクロム−ニッケル、鉄−ニッケル、鉄−クロムおよびニッケル−コバルトが好ましく、アルミニウムの使用が特に好ましい。合金の蒸発は、必要なモル比を有する別個の源から行うのが有利である。
【００６３】
本発明の特に好適な実施態様は、ＳｉＯy／Ａｌフレーク（式中、０．７０≦ｙ≦１．８、特に１．０≦ｙ≦１．８）の製造に関する。
【００６４】
詳細には、０．５Pa未満の真空下、蒸発器を経由して通る連続金属ベルトとすることができるキャリヤ上に、塩、たとえばＮａＣｌ、続いて亜酸化ケイ素（ＳｉＯy）およびアルミニウムの層を蒸着する。亜酸化ケイ素（ＳｉＯy）とアルミニウムの混合層は、それぞれ２種の材料の１種を装填し、蒸気コーンが重なり合うところのある、２個の蒸発器によって得られ、金属を混合層の１〜５０mol％の比率で混ぜる。分離剤（特に塩）の蒸着厚さは、約２０〜１００nm、好ましくは３０〜６０nmであり、混合層の蒸着厚さは、生成物の予定された用途によって、１０〜１０００nmである。その先の経路では、閉じてループを形成したベルト状キャリヤを、公知の様式の構造のダイナミック真空ロックチャンバー（US-B-6 270 840を参照）により１〜５×１０4Paの圧力、好ましくは６００〜１０9Paの圧力、特に１０3〜５×１０3Paの圧力の領域に通し、溶解浴に浸漬する。その中の溶剤の温度は、その蒸気圧が示された圧力範囲にあるように選択するべきである。機械的援助を用いて、分離剤層は迅速に溶解し、生成物層はフレークに粉砕し、そして溶剤中に懸濁液の形態で存在する。好適な実施態様では、ＮａＣｌを分離剤層の分離剤として使用し、ＮａＣｌは水に溶解する。その後の経路では、ベルトを乾燥し、まだそれに付着するあらゆる汚染物質を除去する。それを第２グループのダイナミック真空ロックチャンバーに通して蒸発チャンバーに戻し、分離剤およびＳｉＯy／分離剤の混合層の被覆工程を繰り返す。
【００６５】
こうして存在する、生成物構造、溶剤、および溶剤に溶解した分離剤を含む懸濁液を、次に公知の技術にしたがってさらなる操作で分離する。そのために、生成物構造をまず液体で濃縮し、溶解した分離剤を洗い流すために新たな溶剤で数回すすぐ。次に、まだ湿った固体の形態の生成物を、ろ過、沈降、遠心分離、デカンテーションまたは蒸発によって分離する。
【００６６】
別の好適な実施態様によれば、次の
−分離剤層、
−分離剤層上のＳｉＯy層、
−ＳｉＯy層の上に配置された混合層（この層は、自由に選択可能なＳｉＯz比率とともにアルミニウムを含み、別の源からまたは同じ源から同時に蒸発させることにより導入される）、および
−混合層上のＳｉＯy層
を、真空中、好ましくは１〜１０-3Paの圧力範囲で、ＰＶＤ法による熱蒸発により、順々に付着する。
【００６７】
ＳｉＯ1.00-1.8層は、蒸発器中で、１３００℃より高い温度で、ＳｉとＳｉＯ2の混合物の反応により生成する一酸化ケイ素蒸気から形成するのが好ましい。ＳｉＯ0.70-0.99層は、１３００℃より高い温度で、ケイ素を２０重量％までの量で含有する一酸化ケイ素の蒸発により形成するのが好ましい。
【００６８】
数１０-2Paの工業用の真空下で、ＳｉＯの代わりにＳｉが蒸発したら、当モルより少ない酸素含量である酸化ケイ素、すなわちＳｉＯx（式中、０．０３≦ｘ≦０．９５、特に０．０５≦ｘ≦０．５）が得られる。
【００６９】
この実施態様での各ＳｉＯy層の厚さは、１０〜１０００nmを変動する。好適な厚さは目的の色に左右される。ＳｉＯz層厚さが約５００nmより厚いと艶消し色をもたらす。
【００７０】
本発明のさらなる好適な材料は、上述した方法により得られ、次の層構造：
ＳｉＯy／（ＳｉＯyとＡｌの混合層＝コア）／ＳｉＯyを有する粒子からなり、これを非酸化雰囲気中で仮焼することができる。このフレークの仮焼は、保護ガス雰囲気、たとえばヘリウムまたはアルゴン下、適切な場合には減圧（＜０．９３×１０5Pa）下、６００℃より高い、好ましくは７００〜１１００℃の範囲の温度で、１０分より長く、好ましくは２時間より長く行う。
【００７１】
仮焼後、生成物を酸化加熱処理にかけることができる。そのために公知の方法を使用できる。空気または他の酸素含有ガスが、２００℃より高い、好ましくは４００℃より高い、特に５００〜１０００℃の温度で、ばら材料の形態のまたは流動床中の面平行構造を通過する。次に生成物を、液体媒体中での超音波または高速スターラーを用いる機械的手段によって、あるいは断片を乾燥した後、ロータリー分級機を備えたエアジェットミルで、あるいは粉砕または風篩によって目的の粒子サイズにし、さらなる使用に送ることができる。
【００７２】
ＳｉＯyで被覆されたフレークのさらなる処理の異なる変法が可能である。
【００７３】
変法（１）（ＴｉＯ2／ＳｉＯz／コア’／ＳｉＯz／ＴｉＯ2、ここでコア’はＳｉＯyおよびＡｌからなる層を仮焼することにより得られる層である）：
ＳｉＯyで被覆されたプレートレット（ＳｉＯy／（ＳｉＯyとＡｌの混合層＝コア）／ＳｉＯy）を、非酸化気体雰囲気中、６００℃より高い、好ましくは７００〜１１００℃の範囲の温度で、１０分より長く、好ましくは数時間仮焼する。仮焼は、非酸化気体雰囲気、たとえばＡｒおよび／またはＨｅ中、好ましくはＡｒ中、場合により減圧下、好ましくは圧力７００Torr（０．９３３３×１０5N／m2）未満の圧力下で行う。
【００７４】
次に、得られたプレートレットを酸化加熱処理に付すことができる。たとえば、空気または他の酸素含有ガスが、２００℃より高い、好ましくは４００℃より高い、特に５００〜１０００℃の温度で、ばら材料の形態のまたは流動床中のプレートレットを通過し、ここでＳｉＯyはＳｉＯzに酸化する。
【００７５】
ＴｉＯ2被膜は、ＳｉＯyで被覆された金属プレートレットに、物理蒸着法もしくは化学蒸着法により、または湿式化学被覆法により簡単に付着することができる。
【００７６】
被覆を目的として基材粒子を水に懸濁させ、副次的な沈殿を生じずに、金属酸化物または金属酸化物水和物が粒子上に直接沈殿するように選択した加水分解に適切なｐＨで、加水分解性チタン塩を１種以上加える。ｐＨを、塩基の同時計量供給により通常一定に保つ。次いで、顔料を分離し、洗浄し、乾燥し、適切な場合には仮焼し、仮焼温度は対象の被膜について最適化することができる。必要なら、さらなる層の沈殿を目的として、個々の被膜を付着した後に、顔料を分離し、乾燥し、適切な場合には仮焼し、次に再懸濁することができる。
【００７７】
本発明の実施態様によれば、US-B-3 553 001に記載されている方法を、二酸化チタン層の付着に用いる。
【００７８】
被覆される材料の懸濁液にチタン塩水溶液をゆっくり加えるが、懸濁液を約５０〜１００℃、特に７０〜８０℃に加熱し、塩基、たとえばアンモニア水溶液またはアルカリ金属水酸化物の水溶液などの同時計量添加により、実質的に一定のｐＨ値、約０．５〜５、特に約１．２〜２．５に保つ。沈殿したＴｉＯ2が目的の層厚さに達したら、チタン塩溶液と塩基の添加を止める。
【００７９】
滴定法とも呼ぶこの方法は、過剰のチタン塩を避ける事実により特徴づけられる。それは、単位時間当りの加水分解のための供給が、水和物ＴｉＯ2で均一に被覆するために必要な量だけであり、被覆される粒子の利用できる表面によって単位時間あたり吸収できることにより達成される。基本的に、アナターセ型ＴｉＯ2が出発顔料の表面に生成する。しかし、少量のＳｎＯ2の添加により、ルチル構造を形成させるのが可能である。たとえばWO93/08237に記載されているように、二酸化チタンの沈殿の前に二酸化スズを付着することができ、二酸化チタンで被覆された生成物を８００〜９００℃で仮焼することができる。
【００８０】
さらなる被膜によって、耐候性を高めることが可能であり、これは同時にバインダー系へ最適な適応をもたらす（EP-A-268918およびEP-A-632109）。
【００８１】
変法（２）（ＴｉＯ2／層（Ｅ）／ＳｉＯz／コア’／ＳｉＯz／層（Ｅ）／ＴｉＯ2：
上述したように、ＳｉＯyで被覆されたプレートレット（ＳｉＯy／（ＳｉＯyとＡｌの混合層＝コア）／ＳｉＯy）をＴｉＯ2で被覆し、次に非酸化雰囲気中で仮焼する。このようにして、層（ａ）のほかに、ＴｉＯ2／ＳｉＯyの仮焼により形成するさらなる層（Ｅ）が生成する。非酸化雰囲気中でＴｉＯ2／ＳｉＯyを仮焼すると、屈折率に変化を起こす中間層が生成すると考えられる。しかし、中間層が連続層ではなく、むしろ、ＴｉＯ2およびＳｉＯyの界面で個々の領域だけが、屈折率に変化を起こす転化を受けるという可能性は捨てきれない。さらに、屈折率の変化はＳｉＯyによるＴｉＯ2の還元のせいであることが考えられる。
【００８２】
したがって、本発明による原理は、ＳｉＯyでＴｉＯ2を還元することにより、屈折率に変化を起こす中間層が生成することに基づいている。
【化２】
2006517988.tif 000003
【００８３】
したがって、本発明の別の好適な実施態様は、層構造ＴｉＯ2／ＳｉＯz／コア／ＳｉＯz／ＴｉＯ2を有する顔料（ここで、ＳｉＯz層は面平行な面にだけ存在するが、側面には存在せず、ＴｉＯ2層は表面全体に付着される）、ならびに層構造ＴｉＯ2／層（Ｅ）／ＳｉＯz／コア／ＳｉＯz／層（Ｅ）／ＴｉＯ2を有する顔料（ここで、ＳｉＯz層および層（Ｅ）は面平行な面にだけ存在するが、側面には存在せず、ＴｉＯ2層は表面全体に付着される）に関する。
【００８４】
あるいはまた、顔料は次の方法により得ることができる。
【００８５】
変法（３）：非酸化雰囲気中での仮焼（→層（ａ））、得られた顔料のＴｉＯ2での被覆（ＴｉＯ2／ＳｉＯy／コア’／ＳｉＯy／ＴｉＯ2）、および場合により酸素の存在下での仮焼（ＳｉＯy→ＳｉＯz）（ＴｉＯ2／ＳｉＯz／コア’／ＳｉＯz／ＴｉＯ2）。
【００８６】
変法（４）：非酸化雰囲気中での仮焼（→層（ａ））、得られた顔料のＴｉＯ2での被覆、非酸化雰囲気中での仮焼（→層（Ｅ））（ＴｉＯ2／層（Ｅ）／ＳｉＯy／コア’／ＳｉＯy／層（Ｅ）／ＴｉＯ2）および場合により酸素の存在下での仮焼（ＳｉＯy→ＳｉＯz）（ＴｉＯ2／層（Ｅ）／ＳｉＯz／コア’／ＳｉＯz／層（Ｅ）／ＴｉＯ2）。
【００８７】
必要ならば、ＴｉＯ2を、たとえばUS-A-4,948,631、JP H4-20031、DE-A-19618562およびDE-A-198 43 014に記載されているような通常の方法により、亜酸化チタンに還元することができる。
【００８８】
ＴｉＯ2層の上に、「低」屈折率の、すなわち屈折率が約１．６５よりも低い金属酸化物、たとえばＳｉＯ2、Ａｌ2Ｏ3、ＡｌＯＯＨ、Ｂ2Ｏ3またはこれらの混合物、好ましくはＳｉＯ2を付着し、最後の層の上にさらにＦｅ2Ｏ3および／またはＴｉＯ2層を付着することにより、色がより濃くより透明な顔料を得ることが可能である。このような酸化ケイ素基材ならびに交互になった高および低屈折率の金属酸化物層を含む多層被覆された干渉顔料は、WO98/53011およびWO99/20695に記載されている方法と同様に製造することができる。
【００８９】
適切な場合には、二酸化チタン層の上にＳｉＯ2（保護）層を付着することができ、そのために次の方法を用いることができる：約５０〜１００℃、特に７０〜８０℃に加熱した被覆される材料の懸濁液に、ソーダ水ガラス溶液を計量添加する。１０％塩酸の同時添加により、ｐＨを４〜１０、好ましくは６．５〜８．５に維持する。水ガラス溶液の添加後、３０分攪拌を行う。
【００９０】
さらに、さらなる層、たとえば有色金属酸化物またはベルリンブルー、遷移金属、たとえばＦｅ、Ｃｕ、Ｎｉ、Ｃｏ、Ｃｒの化合物、または有機化合物、たとえば染料または染色レーキを付着することにより、顔料の粉末色を変性することが可能である。
【００９１】
さらに、仕上がった顔料を、光安定性、耐候安定性および化学安定性をさらに高める、あるいは顔料の取り扱い、特に種々の媒体へのその組み込みを容易にする、後続被覆または後続処理に付すこともできる。たとえば、DE-A-22 15 191、DE-A-31 51 354、DE-A-32 35 017、DE-A-33 34 598、DE-A-4030727、EP-A-649886、WO97/29059、WO99/57204およびUS-A-5,759,255に記載されている方法が後続処理または後続被覆として適切である。
【００９２】
さらに、本発明による顔料は、可溶性が乏しく、固く固着する、無機または有機着色剤で被覆することもできる。染色レーキ、特にアルミニウム染色レーキの使用が好ましい。そのために水酸化アルミニウム層を沈殿させ、第２工程で、これを染色レーキの使用により組み合わせる（DE-A-24 29 762およびDE 29 28 287）。
【００９３】
さらに、本発明による顔料は、錯体塩顔料、特にシアノ鉄酸塩錯体（EP-A-141 173およびDE-A-23 13 332）を用いてさらなる被膜を有してもよい。
【００９４】
ＳｉＯyで被覆されたフレーク（ＳｉＯy／（ＳｉＯyとＡｌの混合層＝コア）／ＳｉＯy）を、変法（１）で述べたように、非酸化気体雰囲気中、６００℃より高い、好ましくは７００〜１１００℃の範囲の温度で、１０分より長く、好ましくは数時間仮焼した後、これを、最高約１５００℃に加熱できる気密な反応器中で、好ましくはばら材料の形態で、アルキン、たとえばアセチレン、アルカン、たとえばメタン、アルケン、芳香族化合物など、およびこれらの混合物から選択される炭素含有ガスと、場合により酸素含有化合物、たとえば、アルデヒド、ケトン、水、一酸化炭素、二酸化炭素など、またはこれらの混合物との混合状態で、５００〜１５００℃、好ましくは５００〜１０００℃で反応させることもでき、酸素除去を伴うのが有利である。反応を調節するために、不活性ガス、たとえばアルゴンまたはヘリウムを炭素含有ガスと混ぜてもよい（WO03/68868）。
【００９５】
さらに、特に炭素含有ガスの反応性が低いかまたは不活性ガスで高度に希釈した場合、約１Pa未満の圧力で、反応は通常進行が遅すぎるが、たとえばＨＩＰ（熱間等方加圧）システム中で常に使用されるような、約４０００barまでの圧力で作用することが十分に可能である。
【００９６】
このような炭化では、ＳｉＯyの全てが反応してＳｉＣを形成することが可能であり、好ましくはＳｉＯyの５〜９０重量％が反応してＳｉＣを形成する。ＳｉＯyのＳｉＣへの転化工程温度は、５００〜１５００℃、好ましくは５００〜１０００℃であり、工程時間約１時間〜約２０時間である。反応は、面平行構造の表面から出発して起こり、したがってはっきりした転移というよりは勾配をもたらす。これは、この実施態様では、ＳｉＣ含有層は（ＳｉＯy）ａおよび(ＳｉＣ)b（式中、０≦ａ＜１および０＜ｂ≦１）からなり、顔料の表面近くでは、ｂが１かつａが０であり、ＳｉＯy基材との境界近くではＳｉＣの量は０に近づくことを意味する。ＳｉＯy構造は十分に多孔質であるので、このような反応はＳｉＯy分子の最も外側の層だけに限定されない。
【００９７】
この方法によれば、次の層構造、ＳｉＣ／ＳｉＯy／コア’／ＳｉＯy／ＳｉＣを有する種々の顔料を得ることができ、これを酸素の存在下で仮焼することにより、次の層構造、ＳｉＣ／ＳｉＯz／コア’／ＳｉＯz／ＳｉＣを有する顔料に転化することができる。この方法により得た顔料は新規であり、本発明のさらなる対象である。
【００９８】
高屈折率の金属酸化物層の代わりに、US-B-6,524,381の材料、たとえばダイヤモンド状炭素およびアモルファス炭素を、たとえばUS-B-6,524,381に記載されているように、ＳｉＯzで被覆された基材上にプラズマアシスト真空法により（振動コンベヤー、回転ドラムコータ、振動ドラムコータおよびフリーフォールチャンバを用いて）付着することができる。
【００９９】
したがって、本発明は、表面上に炭素層、特に厚さが５〜１５０nm、特に２０〜５０nmであるダイヤモンド状炭素層を有する、ＳｉＯz／コア’／ＳｉＯz基材をベースとする面平行構造（顔料）にも関する。
【０１００】
たとえばUS-B-6,015,597に記載されている方法では、ダイヤモンド状ネットワーク（ＤＬＮ）被膜を、炭素含有ガス、たとえばアセチレン、メタン、ブタジエンおよびこれらの混合物、場合によりＡｒ、場合により追加の成分を含有するガスからプラズマ付着法により粒子上に付着する。付着は減圧（大気圧に比べて）下、制御された環境中で行われる。炭素含有ガスに電界を印加することにより、炭素リッチなプラズマが反応チャンバ中に生成する。被覆される粒子を反応器内の容器またはコンテナに保持し、プラズマに接近させながら攪拌する。プラズマ内の種は粒子表面上で反応して共有結合を形成し、粒子の表面にＤＬＮをもたらす。
【０１０１】
用語「ダイヤモンド状ネットワーク（ＤＬＮ）」は、炭素および場合により水素、窒素、酸素、フッ素、ケイ素、硫黄、チタンおよび銅よりなる群から選択される１種以上のさらなる成分を含むアモルファスフィルムまたは被膜を意味する。ダイヤモンド状ネットワークは、炭素約３０〜１００原子％と、残部を占める任意の追加の成分とを含む。
【０１０２】
プレートレット形状Ａｌ／ＳｉＯz粒子は、たとえばエフェクト顔料用基材として用いることができる。干渉効果に必要なさらなる層は、マイカ、ＳｉＯ2またはＡｌ2Ｏ3のコアを有するエフェクト顔料について公知である、すでに前に詳述した、通常の方法にしたがって付着することができる。
【０１０３】
本発明による顔料は、高い光沢および極めて均一な厚さが認められ、この結果、極めて高い色純度および色の濃さが得られる。本発明による顔料は全ての通常の目的、たとえば生地、ポリマー塊の着色、塗装（自動車部門用を含むエフェクト仕上げ塗装を含む）、セラミックおよびガラスの艶出し、印刷インク（セキュリティ印刷を含む）、ならびに、たとえば化粧品およびインクジェット印刷用途に使用することができる。このような用途は、参考資料、たとえば”Industrielle Organische Pigmente” (W. Herbst and K. Hunger, VCH Verlagsgesellschaft mbH, Weinheim/New York, 2nd, completely revised edition, 1995)から公知である。
【０１０４】
金属または非金属の無機プレートレット形状粒子または顔料は、エフェクト顔料（特に金属エフェクト顔料または干渉顔料）であり、すなわち、塗布媒体に色を付与するほかに、さらなる特性、たとえば色（フロップ）、ラスター（表面光沢ではない）またはテクスチャーの角度依存性を付与する顔料である。金属エフェクト顔料では、方向が配向した顔料粒子で実質的に配向した反射が起こる。干渉顔料の場合、色付与効果（colour-imparting effect）は、高屈折性薄層中での光の干渉現象によるものである。
【０１０５】
本発明による顔料が干渉顔料（エフェクト顔料）である場合、それはゴニオクロマチック（goniochromatic）であり、鮮明で、高い彩度（ラスター）の色をもたらす。したがって、それは従来の透明な顔料、たとえば有機顔料、たとえばジケトピロロピロール、キナクリドン、ジオキサジン、ペリレン、イソインドリノンなどと組合せるのに極めて適切であり、透明な顔料がエフェクト顔料と同様の色を有することが可能である。しかし、たとえばEP-A-388 932またはEP-A-402 943と同様に、透明な顔料の色とエフェクト顔料の色が相補的である場合に、特に興味深い組合せの効果が得られる。
【０１０６】
本発明による顔料は、高分子量有機材料の顔料着色に対して優れた結果で用いることができる。
【０１０７】
顔料着色に本発明による顔料または顔料組成物を使用できる高分子量有機材料は、天然由来でも合成品でもよい。高分子量有機材料は、分子量が通常約１０3〜１０8g/molまたはそれより大きい。これは、たとえば天然樹脂、乾性油、ゴムもしくはカゼインまたはこれらから誘導した天然物質、たとえば塩素化ゴム、油変性アルキド樹脂、ビスコース、セルロースエーテルもしくはエステル、たとえばエチルセルロース、酢酸セルロース、セルロースプロピオネート、セルロースアセトブチレートまたはニトロセルロースとすることができるが、特に、重合、重縮合または重付加により得られるような完全合成有機ポリマー（熱硬化性プラスチックおよび熱可塑性プラスチック）が挙げられる。重合樹脂のクラスから、特に、ポリオレフィン、たとえばポリエチレン、ポリプロピレンまたはポリイソブチレン、さらに置換ポリオレフィン、たとえば塩化ビニル、酢酸ビニル、スチレン、アクリロニトリル、アクリル酸エステル、メタクリル酸エステルまたはブタジエンの重合生成物、ならびに前記モノマーの共重合物、特にＡＢＳまたはＥＶＡを挙げることができる。
【０１０８】
重付加樹脂および重縮合樹脂のシリーズから、たとえばホルムアルデヒドとフェノール類の縮合物、いわゆるフェノプラスト、ホルムアルデヒドと尿素、チオウレアまたはメラミンとの縮合物、いわゆるアミノプラスト、塗装樹脂として用いるポリエステル、アルキド樹脂などの飽和樹脂またはマレエート樹脂などの不飽和樹脂、さらに直鎖状ポリエステルおよびポリアミド、ポリウレタンまたはシリコーンを挙げることができる。
【０１０９】
前記高分子量化合物は単独または混合物で、プラスチック塊または溶融物の形で存在することができる。これらはそのモノマーの形態でまたは重合した状態で、塗装もしくは印刷インク用の被膜形成剤またはバインダー、たとえば煮アマニ油、ニトロセルロース、アルキド樹脂、メラミン樹脂および尿素ホルムアルデヒド樹脂またはアクリル樹脂のように溶解した形態で存在してもよい。
【０１１０】
使用目的によって、本発明による顔料または顔料組成物をトナーとして用いるのが有利か、配合物の形態で用いるのが有利かを確かめた。高分子量有機材料、特にポリエチレンの着色用エフェクト顔料の使用に悪影響がないという条件で、コンディショニング方法または対象とする用途によって、コンディショニングプロセスの前または後に、所定量のテクスチャー改良剤を顔料に加えるのが有利である。適切な薬剤は、特に、炭素原子数１８以上の脂肪酸、たとえばステアリン酸またはベヘン酸、またはアミドまたはこれらの金属塩、特にマグネシウム塩、ならびに可塑剤、ワックス、樹脂酸、たとえばアビエチン酸、ロジン石鹸、アルキルフェノールまたは脂肪族アルコール、たとえばステアリルアルコール、または炭素原子数８〜２２の脂肪族１,２−ジヒドロキシ化合物、たとえば１,２−ドデカンジオール、さらに変性コロホニウムマレエート樹脂またはフマル酸コロホニウム樹脂である。テクスチャー改良剤は、最終生成物に基づいて好ましくは０．１〜３０重量％、特に２〜１５％重量の量で加える。
【０１１１】
本発明による顔料は、顔料着色する高分子量有機材料に、任意の着色有効量で加えることができる。顔料着色物質組成物は、高分子量有機材料、および高分子量有機材料に基づいて、本発明による顔料０．０１〜８０重量％、好ましくは０．１〜３０重量％を含むのが有利である。実際には濃度１〜２０重量％、特に約１０重量％用いることが多い。
【０１１２】
高濃度、たとえば３０重量％より高い濃度は、通常濃縮物（マスターバッチ）の形態であり、着色剤として比較的顔料含量の低い顔料着色材料の製造に使用でき、本発明による顔料は通常の組成物中で極めて低粘度であるのでそれでも良好に加工できる。
【０１１３】
有機材料の顔料着色を目的として、本発明による顔料は単独で使用できる。しかし、種々の色合いまたは色効果を得るために、本発明によるエフェクト顔料に加えて、任意の望ましい量の他の色付与成分、たとえば白色、有色、黒色またはエフェクト顔料を高子量有機物質に加えることも可能である。有色顔料を本発明によるエフェクト顔料との混合状態で用いる場合、合計量は高分子量有機材料に基づいて０．１〜１０重量％であるのが好ましい。特に高い目視角度依存色度（goniochromicity）は、本発明によるエフェクト顔料と、別の色、特に、エフェクト顔料を用いて作られる色合いと有色顔料を用いて作られる色合いの、測定角度１０°での色相の差（△Ｈ*）が２０〜３４０、特に１５０〜２１０である相補的な色の有色顔料との好適な組合せにより提供される。
【０１１４】
本発明によるエフェクト顔料は透明な有色顔料と組み合わせるのが好ましく、透明な有色顔料は本発明によるエフェクト顔料と同じ媒体中に存在しても隣接する媒体中に存在してもよい。エフェクト顔料および有色顔料が隣接する媒体中に有利に存在する配置の例が多層エフェクト被膜である。
【０１１５】
本発明による顔料を用いる高分子量有機物質の顔料着色は、たとえばこのような顔料（適切な場合にはマスターバッチの形態で）と基材とを、ロールミルまたは混合または粉砕装置を用いて混合することにより行う。次に、顔料着色材料を、それ自体公知の方法、たとえばカレンダリング、圧縮成形、押出、被覆、流し込みまたは射出成形を用いて望ましい最終形態に至らせる。プラスチック工業で一般的な任意の添加剤、たとえば可塑剤、充填剤または安定剤を、一般的な量で顔料の組み込み前または後にポリマーに加えることができる。特に、軟質成形品を製造するためまたはその脆性を減らすために、可塑剤、たとえばリン酸、フタル酸またはセバシン酸のエステルを、成形に先立って高分子量化合物に加えるのが望ましい。
【０１１６】
塗装および印刷インクの顔料着色において、高分子量有機材料および本発明による顔料を、適切な場合には通常の添加剤、たとえば充填剤、他の顔料、乾燥剤または可塑剤とともに、同じ有機溶剤または溶剤混合物に微細に分散または溶解し、個々の成分を別々に溶解または分散させるか、多数の成分を一緒に溶解または分散させ、その後初めて全成分を合わせることができる。
【０１１７】
顔料着色する高分子量有機材料中での本発明による顔料の分散、および本発明による顔料組成物の加工は、エフェクト顔料がより小さな部分に壊れないように、比較的弱い剪断力しか発生しない条件下で行うのが好ましい。
【０１１８】
たとえばプラスチック、塗装または印刷インク中、特に塗装または印刷インク中、さらに特に塗装中で得られる色合いは、優れた特性、特に極めて高い彩度、優れた堅牢性、および高い目視角度依存色度に特徴がある。
【０１１９】
顔料着色する高分子量材料が塗装である場合、それは特に専用の塗装、特に自動車の仕上げ塗装である。
【０１２０】
本発明による顔料は、唇または皮膚の化粧および髪または爪の着色にも適切である。
【０１２１】
したがって、本発明は、ケイ素／酸化ケイ素フレークおよび／または本発明による顔料を、化粧品配合物または組成物の合計重量に基づいて０．０００１〜９０重量％、化粧品用に適切なキャリヤ材料を１０〜９９．９９９９％含む化粧品配合物または組成物にも関する。
【０１２２】
このような化粧品配合物または組成物は、たとえば口紅、ほお紅、ファンデーション、マニキュア液およびヘアシャンプーである。
【０１２３】
顔料は単独または混合物の形態で用いることができる。さらに、本発明による顔料を他の顔料および／または着色剤とともに、たとえば前述したようなまたは化粧品配合物で公知の組合せで使用することが可能である。
【０１２４】
本発明による化粧品配合物および組成物は、本発明による顔料を配合物の合計重量に基づいて０．００５〜５０重量％の量で含有するのが好ましい。
【０１２５】
本発明による化粧品配合物および組成物に適切なキャリヤ材料は、このような組成物に用いる通常の材料を含む。
【０１２６】
本発明による化粧品配合物および組成物は、たとえばスティック、軟膏、クリーム、エマルション、懸濁液、分散液、粉末または溶液の形態とすることができる。これらは、たとえば口紅、マスカラ配合物、ほお紅、アイシャドウ、ファンデーション、アイライナー、粉おしろいまたはマニキュア液である。
【０１２７】
配合物がスティック、たとえば口紅、アイシャドウ、ほお紅またはファンデーションの形態ならば、配合物はかなりの部分が脂肪成分からなり、脂肪成分は１種以上のワックス、たとえばオゾケライト、ラノリン、ラノリンアルコール、水素化ラノリン、アセチル化ラノリン、ラノリンワックス、ミツロウ、カンデリラろう、微晶ろう、カルナウバろう、セチルアルコール、ステアリルアルコール、ココア脂、ラノリン脂肪酸、ペトロラタム、石油ゼリー、モノ、ジもしくはトリグリセリドまたは２５℃で固体であるこれらの脂肪酸エステル、シリコーンワックス、たとえばメチルオクタデカン−オキシポリシロキサンおよびポリ（ジメチルシロキシ）−ステアロキシシロキサン、ステアリン酸モノエタノールアミン、松脂およびこれらの誘導体、たとえばグリコールアビエテートおよびグリセロールアビエテート、２５℃で固体の水素化油、糖グリセリドおよびカルシウム、マグネシウム、ジルコニウムおよびアルミニウムのオレエート、ミリステート、ラノレート、ステアレートおよびジヒドロキシステアレートからなることができる。
【０１２８】
脂肪成分は１種以上のワックスと１種以上のオイルとの混合物からなっていてもよく、その場合たとえば次のオイルが適切である：パラフィン油、パーセリンオイル（purcelline oil）、ペルヒドロスクアレン（perhydrosqualene）、スイートアーモンドオイル、アボカドオイル、カロフィラムオイル（calophyllum oil）、ヒマシ油、ゴマ油、ホホバ油、沸点約３１０〜４１０℃の鉱油、シリコーン油、たとえばジメチルポリシロキサン、リノレイルアルコール、リノレニルアルコール、オレイルアルコール、穀物粒オイル、たとえば小麦麦芽オイル、イソプロピルラノレート、イソプロピルパルミテート、イソプロピルミリステート、ブチルミリステート、セチルミリステート、ヘキサデシルステアレート、ブチルステアレート、デシルオレエート、アセチルグリセリド、アルコールおよびポリアルコールのオクタノエートおよびデカノエート（たとえばグリコールおよびグリセロール）、アルコールおよびポリアルコールのリシノレエート（たとえばセチルアルコール、イソステアリルアルコール、イソセチルラノレート、イソプロピルアジペート、ヘキシルラウレートおよびオクチルドデカノール）。
【０１２９】
スティックの形態のこのような配合物中の脂肪成分は、通常、配合物合計重量の９９．９１重量％まで占めることができる。
【０１３０】
加えて、本発明による化粧品配合物および組成物は、さらなる成分、たとえばグリコール、ポリエチレングリコール、ポリプロピレングリコール、モノアルカノールアミド、非有色ポリマー、無機または有機の充填剤、防腐剤、ＵＶフィルターまたは他の添加物ならびに通常の化粧品中の添加剤、たとえば天然もしくは合成または部分的に合成のジまたはトリグリセリド、鉱油、シリコーン油、ワックス、脂肪アルコール、Ｇｕｅｒｂｅｔアルコールまたはそのエステル、日光保護フィルターを含む親油性の機能化粧品有効成分、またはこのような物質の混合物を含むことができる。
【０１３１】
皮膚化粧品に適切な親油性の機能化粧品有効成分、有効成分組成物または有効成分抽出物は、皮膚上のまたは局所の用途に承認された成分または成分の混合物である。例として次のものが挙げられる：
−皮膚表面および髪のクレンジング作用を有する有効成分：これらは皮膚を洗浄する作用をなす全ての物質、たとえばオイル、石鹸、合成洗剤および固体の物質を含む；
−防臭および制汗作用を有する有効成分：これらはアルミニウム塩または亜鉛塩を主成分とする制汗剤、殺菌性または静菌性防臭物質、たとえばトリクロサン、ヘキサクロロフェン、アルコールおよびカチオン物質、たとえば第四級アンモニウム塩を含む防臭剤、およびにおい吸収剤、たとえばGrillocin（登録商標）（亜鉛リシノレエートおよび種々の添加剤）またはクエン酸トリエチル（場合により酸化防止剤、たとえばブチルヒドロキシトルエンとの組合せ）またはイオン交換樹脂を含む；
−日光に対する保護を与える有効成分（ＵＶフィルター）：適切な有効成分は、日光から紫外線を吸収し熱に変換することができるフィルター物質（日焼け止め剤）である；望ましい作用によって次の光保護剤が好ましい：日焼けの原因となる約２８０〜３１５nmの範囲の高エネルギー紫外線を選択的に吸収したとえば３１５〜４００nm（ＵＶ−Ａ範囲）の長波長範囲を透過する光保護剤（ＵＶ−Ｂ吸収剤）、ならびに３１５〜４００nmのＵＶ−Ａ範囲の長波長放射線だけを吸収する光保護剤（ＵＶ−Ａ吸収剤）；適切な光保護剤は、たとえば、ｐ−アミノ安息香酸誘導体、サリチル酸誘導体、ベンゾフェノン誘導体、ジベンゾイルメタン誘導体、ジフェニルアクリレート誘導体、ベンゾフラン誘導体、有機ケイ素基１個以上を含むポリマーＵＶ吸収剤、桂皮酸誘導体、カンファー誘導体、トリアニリノ−ｓ−トリアジン誘導体、フェニルベンズイミダゾールスルホン酸およびこれらの塩、アントラニル酸メチル、ベンゾトリアゾール誘導体のクラスの中からの有機ＵＶ吸収剤、および／または酸化アルミニウムまたは二酸化ケイ素で被覆されたＴｉＯ2、酸化亜鉛またはマイカから選択される無機ミクロ顔料（micropigment）である；
−虫に対する有効成分（駆除剤）は虫が皮膚に触れそこで活動するのを妨げるのを意図する薬剤である；これらは虫を追い払いゆっくり蒸発する；最も多く用いられる駆除剤はジエチルトルアミド（ＤＥＥＴ）である；他の一般的な駆除剤はたとえば”Pflegekosmetik”（W. Raab and U. Kindl, Gustav-Fischer-Verlag Stuttgart/New York, 1991）on page 161に見られる；
−化学的および機械的影響に対する保護用の有効成分：これらは皮膚と外部の有害な物質の間にバリヤを形成する全ての物質、たとえば水溶液に対する保護用のパラフィン油、シリコーン油、植物油、ＰＣＬ生成物およびラノリン、有機溶剤の影響に対する保護用のフィルム形成剤、たとえばアルギン酸ナトリウム、アルギン酸トリエタノールアミン、ポリアクリレート、ポリビニルアルコールもしくはセルロースエーテル、または皮膚上の激しい機械的応力に対する保護用「滑剤」として鉱油、植物油またはシリコーン油を主成分とする物質を含む；
−保湿物質：たとえば次の物質が湿分制御剤（保湿剤）として用いられる：乳酸ナトリウム、尿素、アルコール、ソルビトール、グリセロール、プロピレングリコール、コラーゲン、エラスチンおよびヒアルロン酸；
−ケラトプラスチック効果（keratoplastic effect）を有する有効成分：過酸化ベンゾイル、レチノイン酸、コロイド硫黄およびレゾルシノール；
−抗微生物剤、たとえばトリクロサンまたは第四級アンモニウム化合物；
−皮膚上に塗布することのできる油性または油溶性のビタミンまたはビタミン誘導体：たとえばビタミンＡ（遊離酸またはその誘導体の形態のレチノール）、パンテノール、パントテン酸、葉酸、およびこれらの組合せ、ビタミンＥ（トコフェロール）、ビタミンＦ；必須脂肪酸；またはナイアシンアミド（ニコチン酸アミド）；
−ビタミンベース胎盤抽出物：特にビタミンＡ、Ｃ、Ｅ、Ｂ1、Ｂ2、Ｂ6、Ｂ12、葉酸およびビオチン、アミノ酸および酵素ならびに微量元素マグネシウム、ケイ素、リン、カルシウム、マンガン、鉄または銅の化合物を含む有効成分組成物；
−皮膚修復コンプレックス（skin repair complexe）：ビフィズスグループのバクテリア培養物を不活性化し破壊して得られる；
−植物および植物抽出物：たとえばアルニカ、アロエ、バードライカン（beard lichen）、アイビー、ネットル、朝鮮人参、ヘンナ、カムミール、マリゴールド、ローズマリー、セージ、つくしまたはタイム；
−動物抽出物：たとえばロイヤルゼリー、プロポリス、タンパク質または胸腺抽出物；
−皮膚上に塗布することのできる化粧品オイル：Ｍｉｇｌｙｏｌ  ８１２タイプの中性オイル、杏仁油、アボカドオイル、ババス油、綿実油、ルリヂサオイル、アザミオイル、ラッカセイ油、γ−オリザノール（gamma-oryzanol）、ローズヒップ種子オイル、大麻油、ヘーゼルナッツ油、クロフサスグリの種子オイル、ホホバ油、サクランボの種オイル、サーモンオイル、アマニ油、コーン種子オイル、マカダミアナッツ油、アーモンドオイル、イブニングプリムローズオイル、ミンクオイル、オリーブ油、ピーカンナッツオイル、桃仁油、ピスタチオナッツ油、菜種油、稲種子オイル、ヒマシ油、ベニバナ油、ゴマ油、大豆油、ひまわり油、ティー・ツリー油、葡萄種子オイルまたは小麦麦芽オイル。
【０１３２】
スティック形状の配合物は無水であるのが好ましいが、特定の場合には所定量の水を含んでもよい。ただし、一般に化粧品配合物の合計重量に基づいて４０重量％を超えない。
【０１３３】
本発明による化粧品配合物および組成物が半固体生成物の形態、すなわち軟膏またはクリームの形態であるなら、それらは同様に無水でも水性でもよい。このような配合物および組成物は、たとえばマスカラ、アイライナー、ファンデーション、ほお紅、アイシャドウ、または目の下のくまを処理する組成物である。
【０１３４】
一方、このような軟膏またはクリームが水性であるなら、それらは特に、顔料のほかに、脂肪相１〜９８．８重量％、水性相１〜９８．８重量％および乳化剤０．２〜３０重量％を含む、油中水形または水中油形のエマルションである。
【０１３５】
このような軟膏およびクリームは、さらに従来の添加剤、たとえば香料、酸化防止剤、防腐剤、ゲル形成剤、ＵＶフィルター、着色剤、顔料、真珠箔剤、非有色ポリマーならびに無機または有機充填剤も含むことができる。
【０１３６】
配合物が粉末の形態であるなら、それらは実質的に鉱物または無機または有機充填剤、たとえばタルク、カオリン、スターチ、ポリエチレン粉末またはポリアミド粉末、ならびに添加物、たとえばバインダー、着色剤からなる。
【０１３７】
このような配合物は、通常化粧品に使用される種々の添加物、たとえば芳香剤、酸化防止剤、防腐剤などを同様に含んでもよい。
【０１３８】
本発明による化粧品配合物および組成物がマニキュア液なら、それらは本質的に、溶剤系中の溶液の形態でニトロセルロースおよび天然または合成ポリマーからなり、この溶液が他の添加物、たとえば真珠箔剤を含むことが可能である。
【０１３９】
その実施態様では、有色ポリマーを約０．１〜５重量％の量で含む。
【０１４０】
本発明による化粧品配合物および組成物は、髪の着色にも使用することができ、その場合それらは化粧品産業で慣例的に用いるベース物質および本発明による顔料で構成されるシャンプー、クリームまたはゲルの形で用いられる。
【０１４１】
本発明による化粧品配合物および組成物は、たとえば成分を一緒に混合または攪拌することによる、場合により混合物を溶融するように加熱を伴う、従来の方法で調製する。
【０１４２】
以下、実施例により本発明を具体的に説明するが、これらは本発明の範囲を限定するものではない。特記しない限り、％および部はそれぞれ重量％および重量部である。
【０１４３】
実施例
実施例１
種々の導入された物質を、必要な時に、電子銃またはジュール加熱を用いて蒸発させることができる真空チャンバー（BAK 600、Balzers AG）中に、ターゲット材料として、寸法４×４cmの平坦なガラス板を置いた。最初に、圧力１．３３  １０-2Paで、金属アルミニウムとＳｉＯの混合層を、蒸気ジェットが重なり合うところのある導入されたアルミニウム（ジュール加熱、１４００〜１５００℃）および酸化ケイ素（電子銃）から、蒸着速度０．２nm/秒で形成し；次にこの層の上に、導入された二酸化チタンからＴｉＯ2層を蒸着した（電子銃）。
【０１４４】
ＳｉＯ／Ａｌ層およびＴｉＯ2層の層厚さを、マイクロスキャニングデバイス（micro-scanning device）を用いて測定し、ＳｉＯ層の化学量論組成をＥＳＣＡで測定した。反射色（CIE-L*C*h）を、Ｄ65標準光を用いる照明の下、視角１０°および４５°で測定した。実施例１にしたがって得られたサンプル１および２のＳｉＯ／Ａｌ層およびＴｉＯ2層の層厚さを表１に示す。サンプル１および２の視角１０°および４５°での反射色を表２に示す。
【０１４５】
実施例２
実施例１を繰り返したが、アルミニウムおよび酸化ケイ素の代わりに、アルミニウムおよび二酸化ケイ素を蒸発させた。実施例２にしたがって得られたサンプル３のＳｉＯ2／Ａｌ層およびＴｉＯ2層の層厚さを表１に示す。サンプル３の視角１０°および４５°での反射色を表２に示す。
【０１４６】
実施例３
実施例２を繰り返したが、二酸化チタンの代わりに、二酸化ケイ素を蒸発させ、二酸化ケイ素の後にさらに酸化ケイ素を蒸発させた。実施例３にしたがって得られたサンプル４のＳｉＯ2／Ａｌ層、ＳｉＯ2層およびＳｉＯ層の層厚さを表１に示す。サンプル４の視角１０°および４５°での反射色を表２に示す。
【０１４７】
実施例１〜３で、アルミニウム対ＳｉＯおよび／またはＳｉＯ2の重量比が約５０：５０であるように、蒸発を制御した。
【表１】
2006517988.tif 000004
【表２】
2006517988.tif 000005
【０１４８】
実施例４
サンプル２および３を、アルゴン下、６５０℃で２時間加熱した。この方法で得られたサンプル２’および３’の、視角１０°および４５°での反射色を表３に示す。
【表３】
2006517988.tif 000006
【国際調査報告】
2006517988.tif 000007
2006517988.tif 000008
2006517988.tif 000009